(57)【要約】 【課題】 反応性に優れ、レジスト用樹脂や塗料、粘接着剤等に好適な側鎖ビニル基含有ポリマーを提供する。   【解決手段】 下記一般式（１）で表される構造単位を有する側鎖ビニル基含有ポリマーである。2015108082.tif 000011【選択図】なし【特許請求の範囲】
【請求項１】
下記一般式（１）で表される構造単位を有する側鎖ビニル基含有ポリマー。
【化１】
2015108082.tif 000007
式（１）において、Ｒ１、Ｒ２はそれぞれ独立に、水素原子または１価の有機基を表し、ｎは０〜１２の整数を表す。式（１）において、脂環式骨格につながる波線は異なる立体異性体が存在することを表す。
【請求項２】
下記一般式（１）で表される構造単位と、下記一般式（２）  及び／または、下記一般式（３）で表される構造単位とを有する側鎖ビニル基含有ポリマー。
【化２】
2015108082.tif 000008
式（１）において、Ｒ１、Ｒ２はそれぞれ独立に、水素原子または１価の有機基を表し、ｎは０〜１２の整数を表す。式（１）において、脂環式骨格につながる波線は異なる立体異性体が存在することを表す。
【化３】
2015108082.tif 000009
式（２）において、Ｒ３、Ｒ４はそれぞれ独立に、水素原子または１価の有機基を表す。
【化４】
2015108082.tif 000010
式（３）において、Ｒ５  はそれぞれ独立に、水素原子または１価の有機基を表し、Ｒ６  はフェニル基、フェニル基の１〜５個の水素がハロゲン、炭素数１〜１０のアルキル基、水酸基、カルボキシル基から選ばれる１種または２種以上の置換基で置換された基を表す。
【発明の詳細な説明】
【技術分野】
【０００１】
本発明は、側鎖ビニル基含有ポリマーに関するものである。さらに詳しくは、反応性に優れ、架橋することでレジスト用樹脂や塗料、粘接着剤等に有用な新規な側鎖ビニル基含有ポリマーに関する。 
【背景技術】
【０００２】
反応性ポリマーとして、従来、側鎖にカルボキシル基や、ヒドロキシル基、エポキシ基やオキサゾリン基などの官能基を有するアクリル・スチレン系ポリマーが知られている。それらは特定の共反応性基と熱などにより反応し、架橋構造を形成することで、レジスト用樹脂や塗料、粘接着剤等に利用されてきた。
側鎖にビニル基を有するポリマーは、ラジカル反応や、エンチオール反応、ヒドロシリル基との反応を利用して架橋することができるため、レジスト用樹脂や、塗料、粘接着剤等の分野で望まれてきたが、これまで、重合が難しいなどのため適当なポリマーが得られていなかった。
特許文献１には、エチレンとの共重合体である側鎖ビニル基含有ポリマーの開示があるが、ポリエチレンを主成分とするポリマーであるため、レジスト用樹脂や塗料、粘接着剤等には適用が難しかった。
【先行技術文献】
【特許文献】
【０００３】
【特許文献１】特開昭６３−１２０７０８号公報
【発明の概要】
【発明が解決しようとする課題】
【０００４】
本発明が解決しようとする課題は、反応性に優れ、レジスト用樹脂や塗料、粘接着剤等に好適な側鎖ビニル基含有ポリマーを提供することに有る。   
【課題を解決するための手段】
【０００５】
本発明者らは、上記課題を解決するために鋭意検討を重ねた結果、所定の構造単位を含有するポリマーが、反応性に優れ、レジスト用樹脂や塗料、粘接着剤等に好適なであることを見出した。 
すなわち本発明は、下記一般式（１）で表される構造単位を有する側鎖ビニル基含有ポリマーである。
【０００６】
【化１】
2015108082.tif 000002
【０００７】
式（１）において、Ｒ１、Ｒ２はそれぞれ独立に、水素原子または１価の有機基を表し、ｎは０〜１２の整数を表す。式（１）において、脂環式骨格につながる波線は異なる立体異性体が存在することを表す。
【０００８】
本発明はまた、上記一般式（１）で表される構造単位と、下記一般式（２）  及び／または、下記一般式（３）で表される構造単位とを有する側鎖ビニル基含有ポリマーである。 
【０００９】
【化２】
2015108082.tif 000003
【００１０】
式（２）において、Ｒ３、Ｒ４はそれぞれ独立に、水素原子または１価の有機基を表す。
【００１１】
【化３】
2015108082.tif 000004
【００１２】
式（３）において、Ｒ５  はそれぞれ独立に、水素原子または１価の有機基を表し、Ｒ６  はフェニル基、フェニル基の１〜５個の水素がハロゲン、炭素数１〜１０のアルキル基、水酸基、カルボキシル基から選ばれる１種または２種以上の置換基で置換された基を表す。
【発明の効果】
【００１３】
本発明は反応性に優れたポリマーであるため、レジスト用樹脂や、塗料、粘接着剤等に好適に使用することができる。
【図面の簡単な説明】
【００１４】
【図１】実施例１で得られた共重合体のＮＭＲチャートである。
【図２】実施例２で得られた共重合体のＮＭＲチャートである。
【図３】実施例３で得られた重合体のＮＭＲチャートである。
【発明を実施するための形態】
【００１５】
本発明における上記一般式（１）の構造単位の望ましい含有量は、好ましくは下限は１質量％、上限は１００質量％であり、一般式（１）の構造単位よりなるホモポリマーも好ましい実施形態である。更に好ましくは下限は５質量％、上限は９０質量％である。一般式（１）の構造単位が１質量％より少ないと、十分な反応性を発揮しない恐れがある。
本発明における一般式（２）の構造単位の望ましい含有量は、好ましくは上限は９９質量％であり、更に好ましくは９０質量％である。
本発明における一般式（３）の構造単位の望ましい含有量は、好ましくは上限は９９質量％であり、更に好ましくは９０質量％である。
一般式（２）の構造単位または、一般式（３）の構造単位が全く含まれない場合であっても構わないが、一般式（２）の構造単位または、一般式（３）の構造単位のいずれかが含まれることで、各種の溶剤や反応性希釈剤に対する溶解性や各種の樹脂に対する相溶性が向上したり、ポリマーの柔軟性などを適切に調整することができる。
好ましくは、本発明の側鎖ビニル基含有ポリマーにおける、上記一般式（２）で表される構造単位と、上記一般式（３）で表される構造単位の合計の含有量は、１０質量％以上であることが好ましい。
【００１６】
本発明にかかる側鎖ビニル基含有ポリマーの分子量は特に制限はないが、重量平均分子量が、下限値は、好ましくは１，０００以上、より好ましくは２，０００以上、特に好ましくは３，０００以上であり、上限値は、好ましくは２０，０００，０００以下、より好ましくは１０，０００，０００以下、特に好ましくは５，０００，０００以下である。重量平均分子量が１，０００以下の場合は強度不足や耐熱性不足となる恐れがあり、重量平均分子量が２０，０００，０００以上の場合は、溶剤への溶解性が悪くなったり、溶液の粘度が高くなり取扱いが困難になる恐れがある。
【００１７】
本発明の側鎖ビニル基含有ポリマーは、具体的には下記一般式（４）の単量体を、単独重合か、または、（メタ）アクリル単量体及び／または芳香族ビニル単量体と共重合することによって得ることができる。  
【００１８】
【化４】
2015108082.tif 000005
【００１９】
式（４）において、Ｒ７、Ｒ８はそれぞれ独立に、水素原子または１価の有機基を表し、ｎは０〜１２の整数を表す。式（４）において、脂環式骨格につながる波線は異なる立体異性体が存在することを表す。
【００２０】
上記式（４）においてＲ７、Ｒ８は、水素原子又は１価の有機基を表すが、１価の有機基としては、炭素数１〜３０の直鎖状又は分岐状アルキル基、炭素数３〜３０の環状アルキル基、炭素数１〜３０の直鎖状又は分岐状アルケニル基、炭素数１〜３０の環状アルケニル基、炭素数１〜３０の直鎖状又は分岐状アルキニル基、炭素数６〜３０のアリール基等の炭素数１〜３０の炭化水素基；炭素数１〜３０のアルコキシ基又はアリールオキシ基、アルキルカルボニルオキシ基、アルケニルカルボニルオキシ基又はアリールカルボニルオキシ基、アルキルオキシカルボニル基、アルケニルオキシカルボニル基又はアリールオキシカルボニル基、アルキルカルボニル基、アルケニルカルボニル基又はアリールカルボニル基、シアノ基のいずれかによって置換された上記炭素数１〜３０の炭化水素基；炭素数１〜２０のオキシアルキレン基を繰り返し単位とするポリアルキレングリコール構造；炭素数１〜３０のアルキル基、アルケニル基又はアリール基によって置換されたカルボニル基；炭素数１〜３０のアルキル基、アルケニル基又はアリール基によって置換されたオキシカルボニル基等が挙げられる。
上記炭素数１〜３０のアルコキシ基又はアリールオキシ基、アルキルカルボニルオキシ基、アルケニルカルボニルオキシ基又はアリールカルボニルオキシ基、アルキルオキシカルボニル基、アルケニルオキシカルボニル基又はアリールオキシカルボニル基、アルキルカルボニル基、アルケニルカルボニル基又はアリールカルボニル基、シアノ基のいずれかによって置換された上記炭素数１〜３０の炭化水素基の具体例としては、炭素数１〜３０のアルコキシ基又はアリールオキシ基によって置換された炭素数１〜３０のアルキル基、アルケニル基又はアリール基；炭素数１〜３０のアルキルカルボニルオキシ基、アルケニルカルボニルオキシ基又はアリールカルボニルオキシ基によって置換された炭素数１〜３０のアルキル基、アルケニル基又はアリール基；炭素数１〜３０のアルキルオキシカルボニル基、アルケニルオキシカルボニル基又はアリールオキシカルボニル基によって置換された炭素数１〜３０のアルキル基、アルケニル基又はアリール基；炭素数１〜３０のアルキルカルボニル基、アルケニルカルボニル基又はアリールカルボニル基によって置換された炭素数１〜３０のアルキル基、アルケニル基又はアリール基；シアノ基によって置換された炭素数１〜３０のアルキル基、アルケニル基又はアリール基等が挙げられる。なお、上記式（１）におけるＲ１、Ｒ２、上記式（２）におけるＲ３、Ｒ４、上記式（３）におけるＲ５における１価の有機基としても上記と同様の基が例示される。
上記炭素数１〜３０の炭化水素基の中でも、炭素数１〜６の炭化水素基が好ましく、より好ましくは、炭素数１〜３の炭化水素基である。
Ｒ７としては、上述したものの中でも、エチル基、メチル基、水素原子が好ましい。より好ましくは、メチル基、水素原子である。Ｒ８としては、エチル基、メチル基、水素原子が好ましい。より好ましくは、メチル基、水素原子である。
なお、本発明において、上記一般式（４）の単量体のみを、２種以上使用（重合）する場合も、「単独重合」という。
【００２１】
上記式（１）におけるＲ１としては、エチル基、メチル基、水素原子が好ましく、より好ましくは、メチル基、水素原子である。
上記式（１）におけるＲ２としては、エチル基、メチル基、水素原子が好ましく、より好ましくは、メチル基、水素原子である。
【００２２】
上記式（２）の構造単位は、（メタ）アクリル単量体を共重合することにより形成することが好ましい。上記式（２）において、Ｒ３としては、エチル基、メチル基、水素原子が好ましく、より好ましくは、メチル基、水素原子であり、Ｒ４としては、エチル基、メチル基、水素原子が好ましく、より好ましくは、メチル基、水素原子である。
上記（メタ）アクリル単量体としては、具体的には、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｔｅｒｔ−ブチル、（メタ）アクリル酸ｓｅｃ−ブチル、（メタ）アクリル酸イソアミル、（メタ）アクリル酸２−エチルヘキシル、（メタ）アクリル酸イソデシル、（メタ）アクリル酸トリデシル、（メタ）アクリル酸シクロヘキシル、（メタ）アクリル酸オクチル、（メタ）アクリル酸イソオクチル、（メタ）アクリル酸ラウリル、（メタ）アクリル酸ステアリル、（メタ）アクリル酸イソステアリル等の（メタ）アクリル酸アルキルエステル類；（メタ）アクリル酸フェニル、（メタ）アクリル酸ベンジル等の芳香族基含有（メタ）アクリル酸エステル類；（メタ）アクリル酸２−ヒドロキシエチル、（メタ）アクリル酸２−ヒドロキシプロピル、（メタ）アクリル酸３−ヒドロキシプロピル、（メタ）アクリル酸ポリエチレングリコール、（メタ）アクリル酸ポリプロピレングリコール等の水酸基含有（メタ）アクリル酸エステル類；（メタ）アクリル酸トリフルオロエチル、（メタ）アクリル酸テトラフルオロエチル等のハロゲン含有（メタ）アクリル酸エステル類；グリシジル（メタ）アクリレート、α−メチルグリシジル（メタ）アクリレート等のエポキシ基含有（メタ）アクリル酸エステル類；エチレングリコールジ（メタ）アクリレート、ジエチレングリコールジ（メタ）アクリレート、ポリエチレングリコールジ（メタ）アクリレート、１，４−ブタンジオールジ（メタ）アクリレート、ポリプロピレングリコールジ（メタ）アクリレート等のジ（メタ）アクリレート類；ジメチルアミノエチル（メタ）アクリレート、ジエチルアミノエチル（メタ）アクリレート等の窒素原子含有（メタ）アクリル酸エステル類；（メタ）アクリル酸、（メタ）アクリル酸ナトリウム、（メタ）アクリル酸カリウム、（メタ）アクリル酸マグネシウム、（メタ）アクリル酸カルシウム等の（メタ）アクリル酸およびその塩；等が挙げられる。これら（メタ）アクリル単量体は単独でも２種類以上を組み合わせてもよい。
【００２３】
上記式（３）の構造単位は、芳香族ビニル単量体を共重合することにより形成することが好ましい。上記式（３）において、Ｒ５としては、エチル基、メチル基、水素原子が好ましく、より好ましくは、メチル基、水素原子である。上記芳香族ビニル単量体としては、具体的にはスチレン、ｐ−ヒドロキシスチレン、α−メチルスチレン、α−クロロスチレン、ｐ−ｔ−ブチルスチレン、ｐ−メチルスチレン、ｐ−クロロスチレン、ｏ−クロロスチレン、２，５−ジクロロスチレン、３，４−ジクロロスチレン、ビニルトルエン、メトキシスチレン等のスチレン誘導体が挙げられる。これらは単独でも２種類以上を組み合わせてもよい。
【００２４】
本発明では上記アクリル単量体、芳香族ビニル単量体以外の単量体成分を共重合しても構わない。アクリル単量体、芳香族ビニル単量体以外の単量体成分としては、例えば、Ｎ，Ｎ−ジメチル（メタ）アクリルアミド、Ｎ−メチロール（メタ）アクリルアミド等の（メタ）アクリルアミド類；（メタ）アクリル酸、クロトン酸、けい皮酸、ビニル安息香酸等の不飽和モノカルボン酸類；マレイン酸、フマル酸、イタコン酸、シトラコン酸、メサコン酸等の不飽和多価カルボン酸類；コハク酸モノ（２−アクリロイルオキシエチル）、コハク酸モノ（２−メタクリロイルオキシエチル）等の不飽和基とカルボキシル基の間が鎖延長されている不飽和モノカルボン酸類；無水マレイン酸、無水イタコン酸などの不飽和酸無水物類；メチルマレイミド、エチルマレイミド、イソプロピルマレイミド、シクロヘキシルマレイミド、フェニルマレイミド、ベンジルマレイミド、ナフチルマレイミドなどのＮ置換マレイミド類；１，３−ブタジエン、イソプレン、クロロプレン等の共役ジエン類；酢酸ビニル、プロピオン酸ビニル、酪酸ビニル、安息香酸ビニル等のビニルエステル類、Ｎ−ビニルピロリドン、Ｎ−ビニルカプロラクタム、Ｎ−ビニルイミダゾール、Ｎ−ビニルモルフォリン、Ｎ−ビニルアセトアミド等のＮ−ビニル化合物類が挙げられる。これらは単独でも２種類以上を組み合わせてもよい。
【００２５】
本発明にかかる側鎖ビニル基含有ポリマーを得るための重合反応の方法は、特に制限されるものではなく、例えば、塊状重合、溶液重合、乳化重合、懸濁重合、沈殿重合等の従来公知の方法によって行うことができる。
【００２６】
本発明の側鎖ビニル基含有ポリマーを合成する方法としては、前記単量体成分をラジカル重合開始剤により重合させればよい。ラジカル重合開始剤としては、具体的には、２，２’−アゾビス−（２−メチルブチロニトリル）、２，２’−アゾビスイソブチロニトリル、２，２’−アゾビス（２，４−ジメチルバレロニトリル）、２．２’−アゾビス−２−メチルプロピオン酸メチル、２，２’−アゾビスイソ酪酸ジメチル、２，２’アゾビス−２−メチルバレロニトリル、１，１’−アゾビス−１−シクロヘプタンニトリル、１，１’−アゾビス−１−フェニルエタン、フェニルアゾトリフェニルメタン等のアゾ系開始剤類；過酸化ベンゾイル、過酸化アセチル、過酸化ｔｅｒｔ−ブチル、過酸化プロピオニル、過酸化ラウロイル、過酢酸ｔｅｒｔ−ブチル、過安息香酸ｔｅｒｔ−ブチル、ｔｅｒｔ−ブチルヒドロペルオキシド、ｔｅｒｔ−ブチルペルオキシピバレート、１，１−ビス（ｔ−ブチルパーオキシ）−３，３，５−トリメチルシクロヘキサン、ｔ−ブチルパーオキシ−２−エチルヘキサノエート等の過酸化物系開始剤類；等が挙げられる。
【００２７】
上記ラジカル重合開始剤の使用量は、単量体の総質量に対して好ましくは０．００１質量％以上、より好ましくは０．０１質量％以上、さらに好ましくは０．０５質量％以上、特に好ましくは０．１質量％以上であり、好ましくは３０質量％以下、より好ましくは２０質量％以下、さらに好ましくは１５質量％以下、特に好ましくは１０質量％以下である。ラジカル重合開始剤の使用量が、上記範囲内であることが、収率の点、経済性の点で好ましい。
【００２８】
側鎖ビニル基含有ポリマーの合成方法において、溶媒を使用することは必須ではないが、溶媒を使用することがゲル化を防止するうえで好ましい。使用する事ができる溶媒としては、ベンゼン、トルエン、キシレン等の芳香族系溶媒；酢酸エチル、酢酸ブチル等のエステル系溶媒；アセトン、メチルエチルケトン、メチルイソブチルケトン等のケトン系溶媒；メタノール、イソプロピルアルコール、ｎ−ブタノール等の脂肪族アルコール系溶媒；エチレングリコールモノメチルエーテル、ジエチレングリコールモノメチルエーテル等のアルキレングリコールモノアルキルエーテル系溶媒；ジエチルエーテル、ジブチルエーテル、テトラヒドロフラン、エチレングリコールジメチルエーテル等のエーテル系溶媒；等の有機溶媒や水が挙げられる。
【００２９】
上記有機溶媒や水の使用量は、重合性単量体の総質量が、溶媒と重合性単量体との総和に対して、好ましくは１０質量％以上、より好ましくは２０質量％以上であり、好ましくは８０質量％以下、より好ましくは７０質量％以下である。
【００３０】
さらに本発明の側鎖ビニル基含有ポリマーの合成においては、必要に応じて、連鎖移動剤、乳化剤、分散剤、酸化防止剤その他の添加物を適宜加えてもよい。また、重合させる際の反応温度は、好ましくは０℃以上、より好ましくは２０℃以上、特に好ましくは４０℃以上であり、好ましくは１５０℃以下、より好ましくは１２０℃以下、特に好ましくは１００℃以下である。
【実施例】
【００３１】
以下、実施例により、本発明をさらに具体的に説明するが、本発明はこれらにより何ら限定されるものではない。
【００３２】
［合成例１］ビニルメチルノルボルネニルアクリレート（ＶＮＢＡ）、（上記一般式（４）において、Ｒ１＝水素原子、Ｒ２＝水素原子、ｎ＝０である脂環式アクリレート）の合成
ガラス製フラスコにトリフルオロメタンスルホン酸３０ｍｇとアクリル酸２８．８ｇを仕込み、７％酸素含有窒素を１０ｍｌ／ｍｉｎにて吹き込みながら、ボトムを８０℃のオイルバスに浸け撹拌した。アクリル酸２８８ｇ、５−ビニル−２−ノルボルネン４８０ｇ、２，５−ジ（ｔ−ブチル）ヒドロキノン０．８ｇの混合液を徐々に滴下し、２時間かけて全量を加えた。滴下しながらオイルバス温度を徐々に上昇させ、１時間かけて９０℃まで到達させた。滴下後５時間、９０℃で撹拌を続けた後、反応液を６０℃まで冷却した。反応収率は８５ｍｏｌ％であった。リン酸二水素一ナトリウム０．２４ｇを添加し６０℃で１時間撹拌し、セバシン酸ビス（２，２，６，６−テトラメチルピペリジノキシ−４−イル）（ＥＣ３３１４Ａ）０．８ｇを添加し、７％酸素含有窒素を１０ｍｌ／ｍｉｎで吹き込みながら１〜２ｋＰａ、１２０〜１６０℃にて蒸留を行った。これらの操作によりビニルメチルノルボルネニルアクリレート（ＶＮＢＡ）が得られ、合計収率は８０ｍｏｌ％であった。
【００３３】
［実施例１］
攪拌装置、温度センサー、冷却管および窒素導入管を備えた反応装置に、ビニルメチルノルボルネニルアクリレート（ＶＮＢＡ）２０質量部と、メチルメタクリレート（ＭＭＡ）８０質量部、溶媒としてメチルエチルケトン３００質量部とを仕込み、これに窒素を通じつつ、６０℃まで昇温させた。重合開始剤として１質量部のＶ−６５（和光純薬社製）を添加し、６０℃に保持したまま５時間にわたり重合を行なった。得られたポリマー溶液をヘキサンにより再沈し、減圧で乾燥することで、白色のポリマーを得た。得られたポリマーの重量平均分子量（標準ポリスチレン換算）は５３，０００であった。得られたポリマーの１Ｈ−ＮＭＲを図１に示す。５．８ｐｐｍと５ｐｐｍ付近に側鎖ビニル基に帰属されるピークが見られている。
【００３４】
［実施例２］       
攪拌装置、温度センサー、冷却管および窒素導入管を備えた反応装置に、ＶＮＢＡ  ５０質量部と、スチレン（ＳＴ）５０質量部、溶媒としてアセトン３００質量部とを仕込み、これに窒素を通じつつ、６０℃まで昇温させた。重合開始剤として２．５質量部のＶ−６５（和光純薬社製）を添加し、６０℃に保持したまま５時間にわたり重合を行なった。得られたポリマー溶液をヘキサンにより再沈し、減圧で乾燥することで、白色のポリマーを得た。得られたポリマーの重量平均分子量（標準ポリスチレン換算）は１１，０００であった。得られたポリマーの１Ｈ−ＮＭＲを図２に示す。５．８ｐｐｍと５ｐｐｍ付近に側鎖ビニル基に帰属されるピークが見られている。
【００３５】
［実施例３］
攪拌装置、温度センサー、冷却管および窒素導入管を備えた反応装置に、ＶＮＢＡ  ５０質量部と、溶媒としてトルエン  ２５０部とを仕込み、これに窒素を通じつつ、６０℃まで昇温させた。重合開始剤として１．２５質量部のＶ−６５（和光純薬社製）を添加し、６０℃に保持したまま５時間にわたり重合を行なった。得られたポリマー溶液をヘキサンにより再沈し、減圧で乾燥することで、白色のポリマーを得た。得られたポリマーの重量平均分子量（標準ポリスチレン換算）は１０，０００であった。得られたポリマーの１Ｈ−ＮＭＲを図３に示す。５．８ｐｐｍと５ｐｐｍ付近に側鎖ビニル基に帰属されるピークが見られている。
【００３６】
［評価］
（耐アセトンラビング）
ポリマー１０質量部と、ラジカル発生剤としてカヤカルボンＢＩＣ−７５（化薬アクゾ社製）０．５質量部を、トルエン９０質量部に均一に溶解し、アプリケーターを用いてガラス板上に塗付、室温で乾燥して製膜した。その後、熱風乾燥機により１５０℃で２０分間熱処理した。そのようにして得られた塗膜を、アセトンを含んだ脱脂綿で１００往復擦り、表面の状態を観察した。  
判定  ○；傷つかない  ×；溶解する
【００３７】
【表１】
2015108082.tif 000006
【００３８】
本発明の実施例で得られたポリマーはラジカル反応により架橋し、耐溶剤性が発現しており、反応性に優れている事が明らかである。
【図１】
2015108082.tif 000012
【図２】
2015108082.tif 000013
【図３】
2015108082.tif 000014